(57)【要約】      （修正有）【課題】側鎖型ラジカル重合性化合物の効率的な製造方法を提供し、併せて広い温度範囲で低電圧駆動可能な光散乱型液晶デバイスの構成部材として有用な重合性化合物を提供する。【解決手段】一般式（１）で表される化合物を出発原料として、当該化合物の水酸基に順次置換基を導入し、エステル化することにより一般式（５）で表される化合物を製造する製造方法。2007091651.tif 000031（式中Ｒ１はアルキル基、Ｒ２は置換していてもよいアルキル基、Ｒ３はＨ又はメチル基、Ｒ４、Ｒ５はアルキレン基、Ｙ１、Ｙ３はカルボニル基又は単結合、Ｙ２は単結合又は酸素を表す）【選択図】        なし【特許請求の範囲】
【請求項１】
一般式（１）
【化１】
2007091651.tif 000023
（式中、Ｒ１は、炭素原子数１〜１５のアルキル基を表す。）で表される化合物に、
【化２】
2007091651.tif 000024
（式中、Ｒ２は炭素原子数１〜２０の直鎖又は分岐アルキル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｙ１はカルボニル基又は単結合を表し、Ｘ１は水酸基、置換スルホニルオキシ基又はハロゲンを表すが、Ｙ１がカルボニル基を表し、Ｘ１が水酸基を表す場合、当該化合物の酸無水物であっても良い。）で表される化合物、一般式（３）
【化３】
2007091651.tif 000025
（式中、Ｒ３は水素原子又はメチル基を表し、Ｒ４は炭素原子数１〜６の直鎖又は分岐アルキレン基又は単結合を表すが、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｙ２は単結合又は酸素原子を表し、Ｙ３はカルボニル基又は単結合を表し、を表し、Ｘ２は水酸基、置換スルホニルオキシ基又はハロゲンを表すが、Ｙ３がカルボニル基を表し、Ｘ２が水酸基を表す場合、当該化合物の酸無水物であっても良い。）で表される化合物及び一般式（４）
【化４】
2007091651.tif 000026
（式中、Ｒ５は直鎖であっても分岐していていても良い炭素原子数５〜２５のアルキレン基又はアルカントリイル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、ｎは２又は３を表し、Ｘ３は水酸基、置換スルホニルオキシ基又はハロゲンを表す。）で表される化合物を反応させることによる一般式（５）
【化５】
2007091651.tif 000027
（式中、Ｒ５及びｎは一般式（４）と同じ意味を表し、Ｒ１は一般式（１）と同じ意味を表し、Ｒ２及びＹ１は一般式（２）と同じ意味を表し、Ｒ３、Ｒ４、Ｙ２及びＹ３は一般式（３）と同じ意味を表す。）で表される重合性化合物の製造方法。
【請求項２】
一般式（１）で表される化合物に、一般式（２）で表される化合物を反応させることにより一般式（６）
【化６】
2007091651.tif 000028
（式中、Ｒ１は一般式（１）と同じ意味を表し、Ｒ２及びＹ１は一般式（２）と同じ意味を表す。）で表される化合物とした後、一般式（３）で表される化合物を反応させることにより、一般式（７）
【化７】
2007091651.tif 000029
（式中、Ｒ１は一般式（１）と同じ意味を表し、Ｒ２及びＹ１は一般式（２）と同じ意味を表し、Ｒ３、Ｒ４、Ｙ２及びＹ３は一般式（３）と同じ意味を表す。）で表される化合物とした後、一般式（４）で表される化合物を反応させることによる、請求項１記載の一般式（５）で表される重合性化合物の製造方法。
【請求項３】
一般式（２）において、Ｒ２が炭素原子数５〜２０の直鎖又は分岐アルキル基を表す請求項１又は２記載の製造方法。    
【請求項４】
一般式（５）
【化８】
2007091651.tif 000030
（式中、Ｒ１は、炭素原子数１〜１５のアルキル基を表し、Ｒ２は炭素原子数１〜２０の直鎖又は分岐アルキル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｒ３は水素原子又はメチル基を表し、Ｒ４は炭素原子数１〜６の直鎖又は分岐アルキレン基又は単結合を表すが、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｒ５は直鎖であっても分岐していていても良い炭素原子数５〜２５のアルキレン基又はアルカントリイル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、
ｎは２又は３を表し、
Ｙ１及びＹ３はそれぞれ独立してカルボニル基又は単結合を表し、Ｙ２は単結合又は酸素原子を表す。）で表される重合性化合物。
【発明の詳細な説明】
【技術分野】
【０００１】
本発明は新規重合性化合物の製造方法に関し、更に詳しくは、幅広い温度範囲において低電圧駆動が可能で電気光学特性に優れる光散乱型液晶デバイスの調光層形成材料に好適に使用できる重合性化合物の製造方法に関する。
【背景技術】
【０００２】
情報化社会の進展に伴い、情報通信材料の需要がますます高まっている。特に、光散乱型の液晶デバイスは、偏光板が不要なことや視野角依存性が少ないことから、広告板、装飾表示板、時計、コンピューター、プロジェクション、デジタルペーパー、携帯用情報端末、光シャッター、などに用いる液晶表示素子又は光学素子として大きく期待されている。
【０００３】
光散乱型液晶デバイスとして、ラジカル重合性組成物と液晶組成物とからなる調光層形成材料に光照射又は加熱して得られる、ポリマーマトリックスと液晶組成物とからなる調光層を有する液晶デバイスが知られている。
該デバイスには、使用する液晶化合物の種類には左右されず、−２０℃から７０℃程度の幅広い温度範囲において駆動電圧の変化が小さいこと、且つ、駆動電圧の絶対値は２０Ｖ以下であることが求められている。特に液晶駆動方式がＴＦＴ駆動の場合は１０Ｖ以下の低電圧化と不純物の除去が不可欠であり、これらの特性を満たすような、重合性化合物の開発が進められており、次の一般式（E）で模式的に表されるような側鎖型ラジカル重合性化合物が開発されている。
【０００４】
【化１】
2007091651.tif 000002
（式中、Mcは主鎖を表し、Sc1は側鎖1を表し、Sc2は側鎖2を表すが、Sc1＞Sc2であり、Mc及びScは主に炭素原子により構成される。）
【０００５】
当該側鎖型ラジカル重合性化合物の製造は、従来、多価水酸基化合物と脂肪酸および、アクリル酸を同時に混合してエステル化反応を行うことによる製造方法が開示されている（特許文献１参照。）。しかしながら、当該引用文献記載の製造方法では目的物に類似した構造を有する不純物が多量に生成する。そのため、最終生成物に不純物が混入することによる影響のため重合性液晶組成物として必要とされる特性を得ることがでず、液晶デバイスを構成した際の品質に大きなばらつきを生じる問題があった。特にＴＦＴ駆動用の光散乱型液晶デバイスにおいては不純物の混入を最小限に抑える必要があり、製造工程において目的化合物以外の類似構造体、極性不純物等は取り除く必要がある。しかしながら、当該引用文献記載の製造方法により得られた混合物から目的とする化合物のみを効率よく取り出すことは困難であり、製造効率を大幅に低下させる問題があった。オキセタン誘導体を用いる方法で行われている（特許文献２参照。）。
【０００６】
【化２】
2007091651.tif 000003
（式中、Ｒ１は一般式（１）と同じ意味を表す。）しかしながら、当該方法を用いても目的物の純度は必ずしも十分ではなく、側鎖型ラジカル重合性化合物を効率的に製造する方法としてより効率的な方法の開発が求められていた。
【０００７】
【特許文献１】特開２００４−３５２８５１号公報
【特許文献２】特開２００５−２２５８３１号公報
【発明の開示】
【発明が解決しようとする課題】
【０００８】
本発明が解決しようとする課題は、側鎖型ラジカル重合性化合物の効率的な製造方法を提供し、併せて光散乱型液晶デバイスの構成部材として有用な重合性化合物を提供することである。
【課題を解決するための手段】
【０００９】
本願発明者らは種々の重合性化合物の検討を行った結果、特定の構造を有する重合性化合物を中間体として使用することで前述の課題を解決できることを見出し本願発明を完成するに至った。
本願発明は、一般式（１）
【００１０】
【化３】
2007091651.tif 000004
（式中、Ｒ１は、炭素原子数１〜１５のアルキル基を表わす。）で表される化合物に、
【００１１】
【化４】
2007091651.tif 000005
（式中、Ｒ２は炭素原子数１〜２０の直鎖又は分岐アルキル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｙ１はカルボニル基又は単結合を表し、Ｘ１は水酸基、置換スルホニルオキシ基又はハロゲンを表すが、Ｙ１がカルボニル基を表し、Ｘ１が水酸基を表す場合、当該化合物の酸無水物であっても良い。）で表される化合物、一般式（３）
【００１２】
【化５】
2007091651.tif 000006
（式中、Ｒ３は水素原子又はメチル基を表し、Ｒ４は炭素原子数１〜６の直鎖又は分岐アルキレン基又は単結合を表すが、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｙ２は単結合又は酸素原子を表し、Ｙ３はカルボニル基又は単結合を表し、を表し、Ｘ２は水酸基、置換スルホニルオキシ基又はハロゲンを表すが、Ｙ３がカルボニル基を表し、Ｘ２が水酸基を表す場合、当該化合物の酸無水物であっても良い。）で表される化合物及び一般式（４）
【００１３】
【化６】
2007091651.tif 000007
（式中、Ｒ５は直鎖であっても分岐していていても良い炭素原子数５〜２５のアルキレン基又はアルカントリイル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、ｎは２又は３を表し、Ｘ３は水酸基、置換スルホニルオキシ基又はハロゲンを表す。）で表される化合物を反応させることによる一般式（５）
【００１４】
【化７】
2007091651.tif 000008
（式中、Ｒ１は、炭素原子数１〜１５のアルキル基を表し、Ｒ２は炭素原子数１〜２０の直鎖又は分岐アルキル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｒ３は水素原子又はメチル基を表し、Ｒ４は炭素原子数１〜６の直鎖又は分岐アルキレン基又は単結合を表すが、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、基中に存在する水素原子はハロゲンによって置換されていても良く、Ｒ５は直鎖であっても分岐していていても良い炭素原子数５〜２５のアルキレン基又はアルカントリイル基を表し、基中に存在する１個又は２個以上の炭素原子は、酸素原子が相互に直接に結合しないものとして酸素原子により置き換えられていても良く、基中に存在する１個又は２個以上の炭素間の単結合は、二重結合又は三重結合により置き換えられていても良く、
ｎは２又は３を表し、
Ｙ１及びＹ３はそれぞれ独立してカルボニル基又は単結合を表し、Ｙ２は単結合又は酸素原子を表す。）で表される重合性化合物の製造方法及び当該一般式（５）で表される重合性化合物を提供する。
【発明の効果】
【００１５】
本発明の製造方法により重合性化合物を低コストで製造することにより、幅広い温度範囲においても低電圧駆動可能な、ポリマーマトリックス及び液晶組成物からなる調光層を有する光散乱型液晶デバイスを安価で得ることができる。
【発明を実施するための最良の形態】
【００１６】
本願発明の製造方法は、一般式（１）で表される化合物に、一般式（２）、一般式（３）及び一般式（３）で表される化合物を反応させることを特徴とするものである。一般式（２）、一般式（３）及び一般式（３）で表される化合物の反応の順番はどの化合物から始めることは可能である。しかし、中間体の精製のし易さの点から、一般式（１）で表される化合物に、一般式（２）で表されるハロゲン化合物、カルボン酸又はこれらの誘導体を反応させることにより一般式（６）
【００１７】
【化８】
2007091651.tif 000009
（式中、Ｒ１は一般式（１）と同じ意味を表し、Ｒ２及びＹ１は一般式（２）と同じ意味を表す。）で表される化合物とした後、一般式（３）で表される化合物を反応させることにより、一般式（７）
【００１８】
【化９】
2007091651.tif 000010
（式中、Ｒ１は一般式（１）と同じ意味を表し、Ｒ２及びＹ１は一般式（２）と同じ意味を表し、Ｒ３、Ｒ４、Ｙ２及びＹ３は一般式（３）と同じ意味を表す。）で表される化合物とした後、一般式（４）で表される化合物を反応させることが好ましい。
【００１９】
一般式（１）で表されるジオール誘導体と一般式（２）で表される化合物により一般式（６）で表される化合物を生成する反応は、トリエチルアミン、ピリジン等の塩基性化合物存在下行うことが好ましい。反応溶媒には原料アルコールとの溶解性が高い溶媒を選択する。溶解性の小さい溶媒を用い原料アルコールが分散された状態で反応を行うと、ジアルキル体、トリアルキル体が多く生成してしまうので好ましくない。反応温度は室温付近で実施することが好ましく、一般式（２）で表される化合物の滴下速度を抑えることが好ましい。
反応の際副生するジアルキル体、トリアルキル体は、ヘキサン、ヘプタン等の炭化水素系溶媒とジメチルスルホキシド（以下ＤＭＳＯと略す）やＮ，Ｎ−ジメチルホルムアミド（以下ＤＭＦと略す）、メタノールなどの極性溶媒による２液分離により、炭化水素系溶媒側に移行するため、（目的物は極性溶媒に移行）容易に除去することができる。その後極性溶媒から目的物を抽出する。、更に再結晶又は蒸留により高純度の一般式（６）で表されるヒドロキシカルボン酸誘導体を得ることができる。
特にヘキサン又はヘプタンとメタノール又はメタノール／水混合溶媒との組み合わせは、分離能が高いだけでなく、分離後の溶媒除去が容易であり好適である。
【００２０】
一般式（６）で表される化合物に、一般式（３）で表される化合物及び一般式（４）で表される化合物を順次反応させるが、反応の効率を考慮すると一般式（３）で表される化合物を反応させて一般式（７）で表される化合物を得た後、一般式（４）で表される化合物を反応させることが好ましい。
一般式（７）で表される化合物の製造は、一般式（６）及び一般式（３）で表される化合物を酸触媒によるエステル化又は１，３−ジシクロヘキシルカルボジイミド（ＤＣＣ）、Ｎ−エチル−Ｎ’−（３−ジメチルアミノプロピル）カルボジイミド（ＷＳＣ）等の脱水縮合剤によるエステル化により行うことができるが、反応収率の点で脱水縮合剤を用いることが好ましい。
アクリル酸誘導体の替わりにアクリル酸塩化物（一般式（３）においてＸ２がハロゲンを表す場合。）を、アミン触媒存在下に反応させることも可能であるが、アクリル酸誘導体を用いる場合がよりジアクリル体の生成を抑えることが可能であることから好ましい。
このように合成した反応物は前記と同様な極性−非極性の２液分離、若しくはシリカゲルカラムにより容易に精製することができる。
【００２１】
一般式（７）で表される化合物に一般式（４）で表される化合物を反応させエステル化することにより最終物である一般式（５）を製造する。エステル化は、酸触媒によるエステル化又は１，３−ジシクロヘキシルカルボジイミド（ＤＣＣ）、Ｎ−エチル−Ｎ’−（３−ジメチルアミノプロピル）カルボジイミド（ＷＳＣ）等の脱水縮合剤によるエステル化により行うことができるが、反応収率の点で脱水縮合剤を用いることが好ましい。
又、一般式（７）で表される化合物を酸クロリドに変換した後エステル化を行うことも可能である。
更に、ヘキサン、ヘプタン等の炭化水素系溶媒とＤＭＳＯ、ＤＭＦ、メタノールなどの極性溶媒による２液分離により、目的物を炭化水素系溶媒側に移行させ、原料、カルボジイミド、副生する尿素化合物を容易に除去できる。特にヘキサン又はヘプタンとメタノール又はメタノール／水混合溶媒との組み合わせは、分離能が高いだけでなく、分離後の溶媒除去が容易であり好適である。
【００２２】
一般式（１）において、Ｒ１は炭素原子数１から１０のアルキル基が好ましく、更に炭素原子数１から４の直鎖アルキル基がより好ましい。
一般式（２）において、Ｒ２は炭素原子数５から２０の直鎖又は分岐アルキル基が好ましく、更に炭素原子数５〜１４の直鎖アルキル、炭素原子数８〜１８の分岐アルキル基がより好ましい。具体的には、ｎ−ヘキシル基、２−エチルヘキシル基、ｎ−オクチル基、ｎ−ウンデシル基、ｎ−トリデシル基、ｎ−テトラデシル基、ｎ−オクタデシル基、２−ｎ−ヘプチルノニル基、イソミリスチル基、２−エチルヘキシル基、ブトキシエチル基、ヘキシロキシエチル基、ｎ−ブトキシエトキシメチル基、シクロヘキシル基、ポリエチレングリコールモノエーテル基、４−オクチルシクロヘキシル基等があげられる。
一般式（２）において、Ｙ１はカルボニル基又は単結合を表し、Ｘ１は水酸基、置換スルホニルオキシ基又はハロゲンを表すが、Ｙ１がカルボニル基であり、Ｘ１がハロゲンである化合物、又はＹ１が単結合でありＸ１がハロゲンである化合物による製造方法が、低コスト化の観点から好ましい。
【００２３】
一般式（３）において、Ｒ３は水素又はメチル基を表すが、反応性の高さから水素がより好ましい。一般式（３）において、Ｒ４は炭素原子数０〜２が好ましく、Ｙ２は酸素原子、Ｙ３は単結合又はカルボニル基、Ｘ３は水酸基が好ましい。具体的な化合物としては、アクリル酸、アクリル酸ダイマー、又はヒドロキシエチルアクリレートが挙げられる。
一般式（４）において、Ｒ５は炭素原子数５〜２６のアルキレン基又はアルカントリイル基が好ましく、炭素原子数５〜２２のアルキレン基がより好ましく、Ｘ３は水酸基又はハロゲンが好ましい。具体的な化合物としては、１，６−ヘキシサンジオール、１，７−ヘプタンジオール、１，８−オクタンジオール、１，９−ノナンジオール、１，１０−デカンジオール、１，１１−ウンデカンジオール、１，１２−ドデカンジオール等の直鎖状ジオール、ジメチロールヘプタン、ネオペンチルグリコール等の分岐状ジオール等があげられが、好ましくは、炭素原子数６〜１０の直鎖及び分岐の化合物がより好ましい。
【００２４】
このようにして得られた一般式（５）で表される重合性化合物と液晶組成物との組成物は、光散乱型液晶デバイス用の調光層形成材料として特に有用である。
光散乱型液晶デバイスは、例えば、透明電極層を有し少なくとも片方が透明であり、該透明電極層を対向させた状態でスペーサー等を使用して一定間隔を保った２枚の基板間に、重合性化合物、光又は熱重合開始剤と液晶組成物との組成物を挟持させ、光照射又は加熱することで得ることができる。
【００２５】
前記液晶組成物は、通常この技術分野で液晶相と認識される相を示す組成物であり、中でも、液晶相としてネマチック液晶、スメクチック液晶、コレステリック液晶、カイラルネマチック液晶、カイラルスメクチック液晶を発現するものが好ましい。具体的には、以下に示した化合物群より構成される配合組成物であり、液晶材料の特性、即ち、等方性液体と液晶の相転移温度、融点、粘度、複屈折率、誘電異方性（Δε）の正負を考慮し、又は重合性組成物等との溶解性等を調節することを目的として適宜選択、配合して用いることができる。
液晶材料としては、安息香酸エステル系、シクロヘキサンカルボン酸エステル系、ビフェニル系、テルフェニル系、フェニルシクロヘキサン系、ピリミジン系、ピリジン系、ジオキサン系、シクロヘキシルシクロヘキサンエステル系、トラン系、アルケニル系、フルオロベンゼン系、シアノ系、ナフタレン系等の、一般式（８）
【００２６】
【化１０】
2007091651.tif 000011
（式中、Ａ、Ｂ及びＣは、それぞれ独立に、下記の環のいずれかを表し、
【００２７】
【化１１】
2007091651.tif 000012
【００２８】
ｐは０から２の整数、ｎ’は１から４の整数を表し、Ｙa及びＹbは、それぞれ独立に、単結合、−ＣＨ2ＣＨ2−、−ＣＨ2Ｏ−、−ＯＣＨ２−、−ＯＣＦ２−、−ＣＦ２Ｏ−、−ＣＯ−Ｏ−、−ＯＣＯ−、−Ｃ≡Ｃ−、−ＣＨ＝ＣＨ−、−ＣＦ＝ＣＦ−、−（ＣＨ2）4−、−（ＣＨ2）３Ｏ−、又は−ＣＨ2＝ＣＨＣＨ2ＣＨ2を表し、Ｙcは、単結合、−ＣＯ−Ｏ−、又は−ＯＣＯ−を表し、Ｒa及びＲbはそれぞれ独立的に水素原子、ハロゲン原子、シアノ基、炭素原子数1から２０のアルキル基、アルコキシ基、アルケニル基、アルケニルオキシ基、フルオロアルキル基、又はフルオロアルコキシ基を表す。）で表される液晶化合物を単独もしくは複数配合した組成物で用いることができる。
【実施例】
【００２９】
以下に、本発明の実施例を示し、本発明を更に具体的に説明する。しかしながら、本発明はこれらの実施例に限定されるものではない。なお、以下の実施例において「％」は特に断りのない限り「質量％」を表す。
（実施例１  重合性化合物（Ｍ−１）の製造）
（実施例１−１）
撹拌装置、及び温度計を備えた反応容器に２，２−ビス（ヒドロキシメチル）−ｎ−酪酸１００ｇ （０．６７モル）とトリエチルアミン５４ｇ（０．５３モル）、ＴＨＦ  ８００ｍｌを仕込んだ。反応容器を５℃以下に保ち、ｎ−ステアロイルクロリド１３５ｇ（０．４４モル）を滴下ロートでゆっくり滴下した。滴下終了後、室温で3時間攪拌後、４０℃で１時間撹拌して反応を完結させた。反応液に酢酸エチル８００ｍｌ、ｎ−ヘキサン２００ｍｌ、加えて１０％塩酸水溶液１Ｌで洗浄後、水洗、飽和食塩水で洗浄した。有機層を濃縮した後、ｎ−ヘキサン１．２Ｌに溶解させ、メタノール  １．２Ｌで抽出した。メタノール／水層からメタノールを留去して、酢酸エチル１Ｌ、ｎ-ヘキサン ２００ｍｌ、純水１Ｌ加えて水洗する。有機層を無水硫酸ナトリウムで乾燥、溶媒を留去して粗生成物を１３５ｇ得た。ｎ−ヘキサン／エタノール混合溶液４／１（体積比）４００ｍｌで再結晶を2回行い、式（１０）に示す化合物を１２０ｇ得た。
【００３０】
【化１２】
2007091651.tif 000013
（物性値）
1Ｈ−ＮＭＲ（溶媒：重クロロホルム）：δ：１２．３（ｓ，１Ｈ），４．３２（ｓ，２Ｈ），３．６２（ｍ，２Ｈ），２．８０（ｍ，１Ｈ），２．４２（ｔ，２H），１．６９（ｍ，２Ｈ），１．４４−１．２６（ｍ，３０Ｈ），０．９２−０．８０（ｍ，６Ｈ）
１３Ｃ−ＮＭＲ（溶媒：重クロロホルム）：δ：１７３．５，６５．９，６４．１，４２．９，３４．３，３１．８，２９．９−２９．０，２５．１，２２．６，２２．５，１４．０，７．３
赤外吸収スペクトル（ＩＲ）（ＫＢｒ）：２９００−３５００ｃｍ−１
【００３１】
（実施例１−２）
次いで、撹拌装置、及び温度計を備えた反応容器に上記で合成した式（１０）で表される化合物を１２０ｇ（０．２９モル）、トリエチルアミン３５ｇ（０．３５モル）、ＴＨＦ  ８００ｍｌを仕込んだ。反応容器を５℃以下に保ち、アクリル酸クロリド  ２６．３ｇ（０．２９モル）を滴下ロートでゆっくり滴下した。滴下終了後、室温で3時間攪拌後、４０℃で１時間撹拌して反応を完結させた。反応液に酢酸エチル８００ｍｌ、ｎ−ヘキサン２００ｍｌ、加えて１０％塩酸水溶液１Ｌで洗浄後、水洗、飽和食塩水で洗浄した。有機層を無水硫酸ナトリウムで乾燥溶媒を留去した後、５倍量（重量比）のシリカゲルカラムにより精製を行い式（１１）に示す化合物１０８ｇを得た。
【００３２】
【化１３】
2007091651.tif 000014
（物性値）
１Ｈ−ＮＭＲ（溶媒：重クロロホルム）：δ：１２．３（ｓ，１Ｈ），６．５５（ｄ，１Ｈ），６．２１（ｑ，１Ｈ），５．９４（ｄ，１Ｈ），４．２２（ｓ，２Ｈ），４．１５（ｓ，２Ｈ），２．８０（ｓ，１Ｈ），２．４２（ｔ，２H），１．６９（ｍ，２Ｈ），１．４４−１．２６（ｍ，３０Ｈ），０．９２−０．８０（ｍ，６Ｈ）
１３Ｃ−ＮＭＲ（溶媒：重クロロホルム）：δ：１７４．１，１７３．５，１６６．３，１３１．１，１２８．２，１２７．９，６３．９，６３．７，６２．２，４２．６，３４．２，３１．７，３１．５，２９．９−２９．０，２４．９，２２．６，１４．０，７．３
赤外吸収スペクトル（ＩＲ）（ＫＢｒ）：２９００−３５００ｃｍ−１
【００３３】
（実施例１−３）
更に撹拌装置、及び温度計を備えた反応容器に上記で合成した式（１１）で表される化合物を１０８ｇ（０．２３モル）、１，１０−デカンジオール２０ｇ（０．１１５モル）、ピロリジノピリジン２ｇ、塩化メチレン１Ｌを仕込んだ。窒素ガスの雰囲気下で反応容器を０〜５℃に冷却してジイソプロピルカルボジイミド３４．７ｇ（０．２７モル）をゆっくり滴下した。滴下終了後、室温で４時間反応させた。反応液に塩化メチレン２００ｍｌ、１０％塩酸水溶液  ７００ｍｌを加え洗浄し、更に飽和食塩水で洗浄し有機層の溶媒を留去した後に、ｎ−ヘキサン１Ｌを加え、メタノール／水の４／１（体積比）混合溶液６００ｍｌで２回洗浄した。更に有機層を純水、飽和食塩水で洗浄し、有機層を無水硫酸ナトリウムで乾燥、溶媒を留去、更に５倍量（重量比）のシリカゲルカラムにより精製を行い目的の化合物（Ｍ−１）を１０３．５ｇを得た。
【００３４】
【化１４】
2007091651.tif 000015
（物性値）
１Ｈ−ＮＭＲ（溶媒：重クロロホルム）：δ：６．４３（ｄ，２Ｈ），６．１１（ｑ，２Ｈ），５．８４（ｄ，２Ｈ），４．１２（ｓ，４Ｈ），４．０５（ｓ，８Ｈ），２．３４（ｔ，４Ｈ），１．６４（ｍ，８Ｈ），１．５９（ｍ，４Ｈ），１．３８−１．２５（ｍ，６８Ｈ），０．９１−８０（ｍ，１８Ｈ）
１３Ｃ−ＮＭＲ（溶媒：重クロロホルム）：δ：１７３．４，１６５．７，１３１．０，１２７．９，６４．１，６３．６，４０．６，３４．２，３１．８，２９．８−２９．０，２６．８，２４．９，２３．０，２２．６，１４．０，１０．７，７．３
赤外吸収スペクトル（ＩＲ）（ＫＢｒ）：２９２５，２８５５，１７３３，１６５２−１６２２，１１９０，８０８．９
当該化合物は、重合性液晶組成物の構成部材として好適に使用できる。
（比較例）
これに対して、主鎖に連結する置換基としてカルボニル基を有さない化合物である式（Ｒ−１）
【００３５】
【化１５】
2007091651.tif 000016
は、高分子分散型表示素子として構成した場合の閾値電圧、閾値電圧の温度特性、応答速度等は優れているが、主鎖との連結がエーテル化によるものであるため、エステル化により極めて簡便に製造可能な本願発明の化合物に製造効率の点では劣っていた。
（実施例２  重合性化合物（Ｍ−２）の製造）
（実施例２−１）
１，１−ジヒドロキシメチルプロピオン酸（２．５モル）及びウンデシルクロリド（１モル）を用い、実施例１−１と同様にして式（１２）で表される化合物を得た。
【００３６】
【化１６】
2007091651.tif 000017
（物性値）
1Ｈ−ＮＭＲ（溶媒：重クロロホルム）：δ：１２．３（ｓ，１Ｈ），４．３２（ｓ，２Ｈ），３．６２（ｍ，２Ｈ），２．８０（ｍ，１Ｈ），２．４２（ｔ，２H），１．６９（ｍ，２Ｈ），１．４４−１．２６（ｍ，１６Ｈ），０．９２−０．８０（ｍ，６Ｈ）
１３Ｃ−ＮＭＲ（溶媒：重クロロホルム）：δ：１７３．５，６５．９，６４．１，４２．９，３４．３，３１．８，２９．９−２９．０，２５．１，２２．６，２２．５，１４．０，７．３
赤外吸収スペクトル（ＩＲ）（ＫＢｒ）：２９００−３５００ｃｍ−１
（実施例２−２）
式（１２）で表される化合物（１モル）とアクリル酸クロリド（１．２モル）を用い、実施例１−２と同様にして式（１３）で表される化合物を得た。
【００３７】
【化１７】
2007091651.tif 000018
（物性値）
１Ｈ−ＮＭＲ（溶媒：重クロロホルム）：δ：１２．３（ｓ，１Ｈ），６．５５（ｄ，１Ｈ），６．２１（ｑ，１Ｈ），５．９４（ｄ，１Ｈ），４．２２（ｓ，２Ｈ），４．１５（ｓ，２Ｈ），２．８０（ｓ，１Ｈ），２．４２（ｔ，２H），１．６９（ｍ，２Ｈ），１．４４−１．２６（ｍ，１６Ｈ），０．９２−０．８０（ｍ，６Ｈ）
１３Ｃ−ＮＭＲ（溶媒：重クロロホルム）：δ：１７４．１，１７３．５，１６６．３，１３１．１，１２８．２，１２７．９，６３．９，６３．７，６２．２，４２．６，３４．２，３１．７，３１．５，２９．９−２９．０，２４．９，２２．６，１４．０，７．３
赤外吸収スペクトル（ＩＲ）（ＫＢｒ）：２９００−３５００ｃｍ−１
（実施例２−２）
式（１３）で表される化合物及び１，１０−デカンジオールを用い、実施例１−３と同様にして式（Ｍ−２）で表される重合性化合物を得た。
【００３８】
【化１８】
2007091651.tif 000019
（物性値）
１Ｈ−ＮＭＲ（溶媒：重クロロホルム）：δ：６．４３（ｄ，２Ｈ），６．１１（ｑ，２Ｈ），５．８４（ｄ，２Ｈ），４．１２（ｓ，４Ｈ），４．０５（ｓ，８Ｈ），２．３４（ｔ，４Ｈ），１．６４（ｍ，８Ｈ），１．５９（ｍ，４Ｈ），１．３８−１．２５（ｍ，４０Ｈ），０．９１−８０（ｍ，１８Ｈ）
１３Ｃ−ＮＭＲ（溶媒：重クロロホルム）：δ：１７３．４，１６５．７，１３１．０，１２７．９，６４．１，６３．６，４０．６，３４．２，３１．８，２９．８−２９．０，２６．８，２４．９，２３．０，２２．６，１４．０，１０．７，７．３
赤外吸収スペクトル（ＩＲ）（ＫＢｒ）：２９２５，２８５５，１７３３，１６５２−１６２２，１１９０，８０８．９
（実施例３  重合性化合物（Ｍ−３）の製造）
（実施例３−１）
１，１−ジヒドロキシメチルプロピオン酸（１モル）と１−ブロモデカン（１．５モル）を用い、実施例１−１と同様にして式（１４）で表される化合物を得た。
【００３９】
【化１９】
2007091651.tif 000020
物性値）
1Ｈ−ＮＭＲ（溶媒：重クロロホルム）：δ：１２．３（ｓ，１Ｈ），３．８０（ｓ，２Ｈ），３．４２（ｓ，２Ｈ），３．４０（s，２Ｈ），２．８０（ｍ，１Ｈ），１．６０（ｍ，２Ｈ），１．４４−１．２６（ｍ，８Ｈ），０．９２−０．８０（ｍ，６Ｈ）
１３Ｃ−ＮＭＲ（溶媒：重クロロホルム）：δ：１７３．５，６７．５，６５．９，６４．１，３１．５，２９．９−２９．０，２５．１，２２．５，１４．０，７．３
赤外吸収スペクトル（ＩＲ）（ＫＢｒ）：２９００−３５００ｃｍ−１
（実施例３−２）
式（１４）で表される化合物（１モル）とアクリル酸クロリド（１．２モル）を用い、実施例１−２と同様にして式（１５）で表される化合物を得た。
【００４０】
【化２０】
2007091651.tif 000021
（物性値）
1Ｈ−ＮＭＲ（溶媒：重クロロホルム）：δ：１２．３（ｓ，１Ｈ），δ：１２．３（ｓ，１Ｈ），６．５５（ｄ，１Ｈ），６．２１（ｑ，１Ｈ），５．９４（ｄ，１Ｈ），４．２２（ｓ，２Ｈ），３．８０（ｓ，２Ｈ），３．４２（ｓ，２Ｈ），１．６０（ｍ，２Ｈ），１．４４−１．２６（ｍ，８Ｈ），０．９２−０．８０（ｍ，６Ｈ）
１３Ｃ−ＮＭＲ（溶媒：重クロロホルム）：δ：１７３．５，１７４．１，１７３．５，１６６．３，１３１．１，１２８．２，１２７．９，６７．５，６５．９，６４．１，３１．５，２９．９−２９．０，２５．１，２２．５，１４．０，７．３
赤外吸収スペクトル（ＩＲ）（ＫＢｒ）：２９００−３５００ｃｍ−１
（実施例３−２）
式（１５）で表される化合物及び１，１０−デカンジオールを用い、実施例１−３と同様にして式（Ｍ−３）で表される重合性化合物を得た。
【００４１】
【化２１】
2007091651.tif 000022
（物性値）
１Ｈ−ＮＭＲ（溶媒：重クロロホルム）：δ：６．４３（ｄ，２Ｈ），６．１１（ｑ，２Ｈ），５．８４（ｄ，２Ｈ），４．１２（ｓ，４Ｈ），４．０５（ｓ，４Ｈ），３．８０（ｓ，４Ｈ），３．４２（ｓ，４Ｈ），１．６４（ｍ，４Ｈ），１．５９（ｍ，４Ｈ），１．４４（４Ｈ），１．３８−１．２５（ｍ，２４Ｈ），０．９１−８０（ｍ，１８Ｈ）
１３Ｃ−ＮＭＲ（溶媒：重クロロホルム）：δ：１７３．４，１６５．７，１３１．０，１２７．９，７１．２，６８．０，６３．６，４０．６，３４．２，２９．８−２９．０，２６．８，２３．０，２２．６，１４．０，１０．７，７．３
赤外吸収スペクトル（ＩＲ）（ＫＢｒ）：２９２５，２８５５，１７３３，１６５２−１６２２，１１９０，８０８．９